(57)【特許請求の範囲】
【請求項１】
−ポンピングシステム（２）に接続される真空処理チャンバ（１）と、
−少なくとも１つの反応性ガスタンク（１３）に接続される少なくとも１つの反応性ガス入口（１２）と、
−アノード（１０）および２次元的に広がる表面を備えたカソード（１１）を有する少なくとも２つのＰＶＤコーティング源（８、２１）と、
−前記カソード間の複数の基板（７）のための基板担持体（６）と、
−前記真空処理チャンバ（１）に配置され、前記チャンバに前記基板担持体（６）を搭載するためのゲート（４）と、
−前記ゲート（４）を介して前記基板担持体（６）を移送し、それを、前記真空処理チャンバ（１）内において、前記カソード（１１）間の領域内で隔てて位置決めするための移送装置（５）と、
−前記ＰＶＤコーティング源（８、２１）に接続される電源（１６、１８）とを含み、
前記基板担持体（６）は水平方向に広がっており、前記基板担持体の水平方向の広がりに沿って配置された２次元的に広がる平坦な基板の複数を受入れ、前記平坦な基板の前記２次元的に広がる表面の法線が前記カソードの２次元的に広がる表面の法線に対して実質的に直角になるように構成されていることにおいて特徴付けられる、真空コーティングユニット。
【請求項２】
前記基板担持体（６）上の面内に複数の基板（７）を受入れるよう移動装置（２６、２７、３０）が設けられることにおいて特徴付けられる、請求項１に記載のコーティングユニット。
【請求項３】
前記基板担持体（６）は、複数の基板（７）を静止状態で保持するように構成される、請求項１に記載のコーティングユニット。
【請求項４】
前記基板担持体（６）は基板受部（２４）を含み、これは複数の基板（７）を受けるよう複数の開口（２５）が設けられていることにおいて特徴付けられる、請求項１〜３のいずれかに記載のコーティングユニット。
【請求項５】
前記基板受部は格子構造として形成されている、請求項４に記載のコーティングユニット。
【請求項６】
前記基板受部は導電性材料を含む、請求項５に記載のコーティングユニット。
【請求項７】
前記基板担持体（６）は、少なくとも３０個の基板を収容するように構成されていることにおいて特徴付けられる、請求項１〜６のいずれかに記載のコーティングユニット。
【請求項８】
前記基板担持体（６）は、前記ＰＶＤコーティング源（８、２１）に対して前記基板担持体の周期的な相対的移動を生じさせる移動装置（２２）に接続されることにおいて特徴付けられる、請求項１〜７のいずれかに記載のコーティングユニット。
【請求項９】
前記ＰＶＤコーティング源はアーク蒸発源である、請求項１〜８のいずれかに記載のコーティングユニット。
【請求項１０】
前記基板は基板プレートである請求項１〜９のいずれかに記載のコーティングユニット。
【請求項１１】
複数の基板（７）を硬質材料層で同時コーティングするための方法であって、
−排気のためのポンピングシステム（２）に接続される真空処理チャンバ（１）と、
−処理ガスの導入のために少なくとも１つの反応性ガスタンク（１３）に接続される少なくとも１つの反応性ガス入口（１２）と、
−前記基板（７）をコーティングするためにアノード（１０）および２次元的に広がる表面を備えたカソード（１１）を有する少なくとも２つのＰＶＤコーティング源（８、２１）と、
−前記複数の基板（７）のための基板担持体（６）と、
−前記真空処理チャンバ（１）に配置されていて前記チャンバに前記基板担持体（６）を搭載するためのゲート（４）と、
−前記ゲート（４）を介して前記基板担持体（６）を移送し、それを、前記真空処理チャンバ（１）内において、前記カソード（１１）間の領域内で隔てて位置決めするための移送装置（５）と、
−前記ＰＶＤコーティング源（８、２１）を動作させるための電源（１６、１８）とによる方法であり、
水平な２次元方向に広がる表面を備えた基板担持体を設けて、前記基板担持体の前記水平な２次元方向に広がる表面に沿って２次元的に広がる平坦な複数基板を付与し、この際に前記基板の２次元的に広がる表面の法線が前記カソードの２次元的に広がる表面の法線に対して実質的に直角になることにおいて特徴付けられる、方法。
【請求項１２】
複数の基板（７）が移動装置（２６、２７、３０）に結合されて、前記基板担持体（６）上の面内に配置されることにおいて特徴付けられる、請求項１１に記載の方法。
【請求項１３】
前記基板担持体（６）は、前記複数の基板（７）が中に配置される複数の開口（２５）を有する基板受部（２４）を含む、請求項１１または１２に記載の方法。
【請求項１４】
前記基板受部は格子構造として形成される、請求項１３に記載の方法。
【請求項１５】
前記格子構造は導電性材料を含む、請求項１４に記載の方法。
【請求項１６】
前記基板はアーク蒸発によってコーティングされる、請求項１１〜１５のいずれかに記載の方法。
【請求項１７】
前記基板はプレート形状である、請求項１１〜１６のいずれかに記載の方法。
【請求項１８】
前記プレート形状の基板は５ｍｍから６０ｍｍの範囲内の広がりを有している、請求項１７に記載の方法。
【請求項１９】
前記基板担持体（６）には、少なくとも３０個の基板（７）が配置されることにおいて特徴付けられる、請求項１１〜１８のいずれかに記載の方法。
【請求項２０】
前記基板担持体（６）と前記ＰＶＤコーティング源（８、２１）との間に相対的な移動を生じさせることにおいて特徴付けられる、請求項１１〜１９のいずれかに記載の方法。
【請求項２１】
前記基板の側面の少なくとも一部上に０．１μｍ〜５０μｍの範囲内の層厚を備えた層が堆積されることにおいて特徴づけられる、請求項１１〜２０のいずれかに記載の方法。
【請求項２２】
前記ＰＶＤコーティング源の構成を伴う、前記基板担持体における前記基板（７）は、前記基板（７）の少なくとも前記処理中の切刃（Ｅ′）が継続して途切れなく露出することを確実にし、前記源から前記基板への材料の流れが全コーティングの持続期間中において妨げられず、材料の流れの最大でも±３０％の変動が維持されることにおいて特徴付けられる、請求項１１〜２１のいずれかに記載の方法。
【発明の詳細な説明】
【技術分野】
【０００１】
この発明は請求項１のプリアンブルに従う真空コーティングユニットに関する。この発明は、さらに、請求項１１のプリアンブルに従って、いくつかの扁平なまたは層状基板を硬質材料コーティングで同時コーティングするのための方法に関する。
【背景技術】
【０００２】
主に、回転対称的な加工物外形形状に対して最適化された工具、たとえば異なる寸法を有するシャフト工具などのための、基板取付具を伴うＰＶＤ真空コーティングユニットがある。これの例は、オー・ツェー・エリコン・バルザース・アクチェンゲゼルシャフト・リヒテンシュタイン（OC Oerlikon Balzers AG Liechitenstein）による製造システム、たとえば、ＥＰ  １  １８６  ６８１  Ａ１に記載されるタイプＲＣＳのユニットや、ＥＰ  ０  ８８６  ８８０  Ｂ１に詳細に記載されるタイプＢＡＩ  １２００のユニットなどである。これらの製造システムにおいて利用される交換可能刃先（切削工具）のための典型的な回転する取付具が図１ａおよび図１ｂに示される。交換可能刃先７は、ここにおいては、ドラム状の磁性加工物担持体４０上に固定されるか、または工具レシーバ２７のためのロッド上に配置され、スペーサ片３９と交互して配置される。
【０００３】
小さな部品のコーティングについては、小さな部品がばら荷の製品として格子ドラムにおいて回転し、それによって移動され、その間に、それらは、同時に、ドラムの外側または内側にコーティング源として配置されるカソードからのコーティングを受けるＰＶＤユニットが公知である。そのような方法は、たとえばＥＰ  ０  ６３２  ８４６に記載されているが、ドラムの運動を通して、小さな部品が互いと、またはドラムに衝突し、その結果、特に硬い金属部品の場合においては、表面が引っかかれ、鋭利な縁部、たとえば切刃などを損傷する。
【０００４】
切削工具、たとえば交換可能刃先などに対するＣＶＤコーティングユニットは長きに亘って公知である。交換可能刃先が格子に配置され、１つまたはいくつかの面においてコーティングされる、そのようなユニット型の典型例が、ＷＯ  ９９／２７１５５  Ａ１の図４ａに開示されている。気相から所望の材料を堆積するための化学処理は、熱的にのみか、またはこの文献におけるように、付加的に、基板と電極との間において印加されるパルス状のプラズマのようなプラズマを介して励起され得る。
【０００５】
特許出願ＣＨ  ００５１８／０５およびＣＨ  １２８９／０５には、ＤＣおよびパルス状電源をアーク気化器源に同時に印加するか、または単一のパルス状電源を２つのＤＣを供給されるアーク気化器源に印加することによって、アーク電流をパルス状にすることが開示されている。このようにして、いくつかのアーク源が、たとえそれらが高酸素含有または純粋な酸素雰囲気中において動作され、それらの表面が処理中において絶縁層でコーティングされる場合であっても、継続的かつ安定的に動作され得る。このようにして、絶縁層、特に酸化物層も、ＰＶＤバッチ製造プラントにおいて製造することが可能となる。
【０００６】
現在、工具および構造的部品のコーティングのための産業的ＰＶＤユニットのレイアウトは、１つの基板形式およびサイズに対してのみ最適化されるようには行なわれない。この理由は、これらのコーティングシステムでは、経済性および生産性の理由から、複数の実に異なる基板サイズおよび形状をコーティングしなければならず、ＰＶＤ層の場合には、習慣的に、現在まで、約４μｍから約６μｍの厚み範囲のみが対象とされ、または、これらは、また、この場合において生ずる高い残留応力のため、より大きな厚みでは製造され得ないからである。加工物に対し、しばしば複雑な三次元構造を、一様に、数μｍの厚みの層システムで設けるためには、複数の基板回転が、したがって、従来的に要件である。しかしながら、これは、したがってそのような方法では数μｍ／時間というほんの相対的に低い成長速度しか達成され得ないという事実に至り、したがって、ＰＶＤユニットは、現在、経済的な動作を可能にするため、比較的大きなコーティングチャンバを有する。
【発明の概要】
【発明が解決しようとする課題】
【０００７】
基板サイズおよび形状の点において汎用であるそのようなユニットの１つの不利な点は、基板を取付具に搭載し、取付具から搭載解除し、ユニットに搭載することである。基板に関する汎用性への要求は、基板よりはむしろユニットに対する基板取付具の適合に関与するようであり、それにより、基板の搭載および搭載解除の自動化を困難なものにする。
【０００８】
この汎用性に対する要求から結果として生ずるさらに重要な不利な点がある。ＰＶＤ製造システムにおける基板の高密度な詰込みおよびそれにより余儀なくされる回転は、継続的に、基板方向へのＰＶＤ源の方向付けられた材料の流れを周期的に妨げ、その一方で、供給される反応性ガスは層に対して継続的に作用する。この問題を緩和するために、追加のＰＶＤ源をＰＶＤコーティングシステムにおいて中央に配置する方策がある。これは問題をいくらか軽減するが、本当に解決しはせず、なぜならば、ここにおいても、材料の流れは、経時的に十分な不変性で、少なくとも、高生産性での高い搭載密度に対する要求の下では、維持され得ないからである。基板方向へのＰＶＤ源への材料の流れにおける変動は層構築における下位複数層構造に至り、したがって、層の厚みに亘る層の構造または組成の変動に至る。これは、たとえば、層に応力が含まれることに鑑みて有利であり得るが、それは、非常に厚い層が形成されなければならない場合には、不利な点も必然的に伴う。この下位複数層構造は、主に、基板取付具の形状に依存する。現在の先行技術の状態では、不利な点が有利な点に優り、ＰＶＤバッチプラントでのコーティングは、特に、厚みの大きい酸化物層を考慮すると、低過ぎるコーティング速度のため、経済的ではない。
【０００９】
現在のＰＶＤコーティング技術のさらにより重要な不利な点として、工具上における層の厚みの分布を考慮すべきである。これは、交換可能刃先（図２に概略的に示される）を用いて詳細に説明されるが、それは、切削面を異なる面に有し、実質的に二次元外形形状を有するすべての切削工具にも類似的に当てはまる。二重または三重回転のための交換可能刃先の取付具の場合、妥当な支出で、たとえば、一様な層の厚みをフランク面またはチップ面上に形成すること、ましてや、所与の層の厚み比を実現することは、殆ど不可能である。これの成功裏な実現のため、バッチプラントにおける回転動作下の自由度は厳しく制限され過ぎ、そのような要件は、弁護可能な経費で、経済的な基板回転を通して実現できもしなければ、ＰＶＤ源の移動によっても実現され得ない。
【００１０】
これが、経済的な理由から、主に、中程度のＣＶＤコーティング速度にも拘らず大容量ＣＶＤコーティングシステムにおいて交換可能刃先（インデクサブルインサート）を有する一群の製品（チャージ）を費用効果的にコーティングすることができるＣＶＤ法が広く確立した約６μｍより大きな層で交換可能刃先をコーティングする理由である。ＣＶＤ方策は、最近まで、交換可能刃先に対する酸化物製造に対して利用可能なＰＶＤ製造技術が存在せず、ＣＶＤのみがこの目的に対して可能であるように思われたという事実によって、追加的に支持された。ＣＶＤコーティングの重要な特性は、交換可能刃先または切刃の領域に亘って層を広範囲に一様に分布させることであり、これは、多くの場合において有利である。しかしながら、ここでも、この有利な点は、フランクおよびチップ面の特定化された層の厚みの比が交換可能刃先上において実現されなければならない場合には、不利な点となることに注目されたい。そして、最後に、ＣＶＤ方策における高い処理温度はすべての工具に対して好適であるという訳ではなく、したがって、望ましくない。
【００１１】
しかしながら、交換可能刃先がＣＶＤコーティングシステムにおける動作に対して搭載および搭載解除される態様は、ＰＶＤシステムにおいてよりも非常に効率がよい。このことは、実質的には、交換可能刃先が板形状の格子上に配置されるという事実にある。基板取扱に対するこの方策は、主には、約２０〜４００の小さなロットサイズにおいて妥当であり、その機械加工設備がこれらのロットサイズに対して設計される、先行および後続の製造ステップ、たとえば焼結、面研削、側部研削および縁部研削、サンドブラスト、研磨などによっても判断される。この基板取扱は、したがって、ＣＶＤ技術においては、上に述べられるロットサイズと整合され、コーティングにおいてのみ、そのようなロットの５０〜３０が、典型的に、生産性の理由から、１つのＣＶＤバッチにおいて組合せられる。
【００１２】
低いコーティング速度とは別に、供給が気体状の前駆物質を介して生ずるコーティング材料間の材料選択における減じられた柔軟性が、ＣＶＤ技術において不利な点であるとして見出された。１つには、適切な前駆物質の利用可能性が制限されるからであり、その他としては、希少な前駆物質は高い製造コストをもたらす結果となるからである。これに加えられるのが、気体状の前駆物質は、ある材料については、取扱が困難になり得、化学反応が、ＰＶＤ源での場合のように、自由に、そして互いから独立しては制御され得ず、ＣＶＤ反応を温度を介して制御しなければならず、処理チャンバにおけるより多数の複数の前駆物質が所望の反応の制御を妨げるという事実である。これらは、すべて、この技術を用いて、ＴｉＣ、ＴｉＮ、ＴｉＣＮおよびＡｌ2Ｏ3層のみが現在まで製造され得たという事実に対する理由である。たとえば、ＰＶＤにおいて問題に遭遇せずに可能であり、数多くの切削適用例において大きな利点を有するようなＴｉＡＩＮ層は、これまで、標準的なＣＶＤ技術へのそれらの道を見出していない。
【００１３】
結論として、既存のコーティング技術の不利な点は以下のようにまとめられ得る：
ＰＶＤ：
１．たとえば交換可能刃先などのような、同一であり、主に小さな二次元の基板の大きなバッチに対する好適でない基板取扱。
２．大きなバッチプラントにおける必要な基板回転のため、低過ぎるコーティング速度。
３．基板方向への固体源の材料の流れの、回転による妨げ。
４．フランクとチップ面との間における層の厚み比の、殆ど不可能な設定。
【００１４】
ＣＶＤ：
１．経済的な理由から、より低いコーティング速度ならびに長い加熱および冷却サイクルによる、バッチプラントの必要性。
２．前駆物質選択が制限され反応機構が本質的に処理温度を介してのみ制御され得るため、異なる材料に関するＣＶＤ処理方策の柔軟性。
３．新たな前駆物質を用いる際における、新たな材料および材料組合せに対する、高い費用を伴う複雑な処理開発。
【００１５】
結論：
最近、金属酸化物を、製造に値するＰＶＤ技術によって製造することが可能となった。しかしながら、バッチプラントにおいては、低いコーティング速度のみが、必要な回転のため、実現され得、それは、汎用基板サイズに対しては好適であるが、交換可能刃先に対しては特に好適ではない。既存の先行技術は、好適ではない基板取付または基板取扱を伴うかなり好適ではないシステムに基づいており、それによって、ＰＶＤ技術は、特に厚みの大きい層を必要とし、交換可能刃先の非常に単純な、部分的に自動化された取扱を妥当にする、ある適用分野においては、ＣＶＤ技術よりも生産性が劣る。さらに、ＰＶＤバッチプラントにおいては、経済的な理由（搭載密度が可能な限り高い）から、交換可能刃先は、非常に頻繁に、チップ面に比してフランク面がより厚い層でコーティングされるよう取付けられなければならない。この方策は、過去においては、圧延目的に対してのみ交換可能刃先の具体的な使用実現可能性をサポートする傾向であったが、旋削適用例に対しては好ましい方策ではない。
【００１６】
ＣＶＤコーティング速度は低速であり、加熱および冷却サイクルは長いため、大きなバッチプラントの必要性を生じさせる。高温および材料における非柔軟性は不利である。数多くのロットサイズを１つのバッチに組合せることは処理のリスクを増大させ、基板製造の流れを妨げ、処理制御を低減する。ＣＶＤ技術は、したがって制限され、新たな材料の開発が仮にも可能であったとして、少なくとも、それに対する高コストを必然的に伴う。
【００１７】
この発明は先行技術の不利な点を取除くかまたは低減することを目的とする。
この発明は、好ましくは交換可能刃先（インサートとも称される）のような、殆ど二次元の層状基板として特に実現される切削工具の硬質材料コーティングのためのＰＶＤ真空コーティングユニットであって、高い生産性または非常に高速な層成長を可能にし、好ましくは、交換可能刃先製造における適用に対して好適であり、つまり、単純な自動化可能な配置を可能にし、交換可能刃先のためのＣＶＤ製造ラインの機械設備に組込まれる、ＰＶＤ真空コーティングユニットを提供するという課題に特に対処する。コーティング設備は、厚みの大きい層、特にたとえば酸化物含有層のような、導電性の低い絶縁層の堆積においてでさえ高いスループットを可能にし、そこにおいては、基板取付具が実質的に二次元の外形形状を有し得、複数の基板を備え得、コーティングが高い経済性で同時に実行され得る。
【００１８】
解決策は、さらに、いわゆるバッチシステムをＣＶＤおよびＰＶＤ技術において取換えることを可能にし、上記の問題点を、現在のＰＶＤおよび特にＣＶＤコーティングユニットにおいて回避することである。
【００１９】
さらなる課題は、ＰＶＤコーティング源を基板取付具と組合せ、層形状における同様の基板取付具を利用し得、既に利用されているＣＶＤコーティング技術における取扱要件も満たし、好ましくは、基板の回転をもはや絶対的に必要とはしない、新たな構成を実現することを含む。
【００２０】
ロットサイズおよび層設計の点における高い柔軟性がこの方策でさらに実行可能となる。
【００２１】
さらなる課題は、フランク面対チップ面の層の厚み比が変動され得、選択的および具体的に設定され得る、特に交換可能刃先におけるような、切削工具をコーティングすることの実行可能性である。
【００２２】
さらなる課題は、ＰＶＤ固体源からの材料での同時堆積を、コーティング中に、考えられ得る基板回転がＰＶＤ固体源の材料の流れを妨げることなく、基板表面全体に亘って、中断が可能な限り少ない状態で、行なうことである。
【００２３】
さらなる課題は、より高いコーティング速度を可能にし、それとともに、交換可能刃先製造の残りの技術的設備を維持する新たなＰＶＤ技術のために、既存の、これまで利用されてきたＣＶＤ基板取付具の実現例であって、これまではこの技術にのみ当てはまり、これまではバッチプラントにおけるコーティングに対してのみ好適であったものの典型的な要素に、実質的な点において取って代わることである。
【００２４】
さらなる課題は、好ましくは、たとえば特に基板回転などのような基板運動を必要とせず、しかしながら、交換可能刃先の切削面に亘る大部分一様な層分布および交換可能刃先の異なる切削面に対する特定の層の厚み比が達成され得る、ＣＶＤ基板取付とＰＶＤ源堆積との組合せを介するＰＶＤ技術の実現を含む。
【００２５】
達成されるべき高いコーティング品質を伴う所望の層パラメータの設定可能性の高い柔軟性での切削工具の製造に対する経済性が、結果的に、実質的に改善されることとなる。
【課題を解決するための手段】
【００２６】
課題は、請求項１の特徴に従う構成および請求項１１に従う方法によるこの発明に従って解決される。従属クレームはこの発明のさらなる有利な実施例を規定する。
【００２７】
課題は、それによって、真空コーティングユニットが以下の要素を含むこの発明に従って解決される：
−ポンプシステムに接続される真空処理チャンバと、
−少なくとも１つの反応性ガスタンクに接続される少なくとも１つの反応性ガス入口と、
−アノードおよび層状のカソードを有する少なくとも１つのＰＶＤコーティング源と、
−複数の基板を伴う基板担持体と、
−真空処理チャンバに配置され、チャンバに基板担持体を搭載または搭載解除するための、またはさらなるチャンバへの移送のための、少なくとも１つのゲートと、
−ゲートを介して基板担持体を移送し、それを、真空処理チャンバにおいて、層状カソードの領域において、間隔をおいて位置決めするための移送装置と、
−少なくとも１つのＰＶＤコーティング源に接続される少なくとも１つの電源とを含む。
【００２８】
複数の基板が配置される基板担持体は、ここにおいては、水平方向の延在を伴う二次元であるように実現され、この担持体は、少なくとも２つのＰＶＤコーティング源の間に位置決めされる。複数の基板は、少なくとも１つの切刃がその上に形成される切削工具であり、切刃は、層状基板の周縁マージン領域に配置される。これらの基板は、基板担持体の二次元範囲の面において分布し、基板担持体は、真空処理チャンバにおいて、水平面において、ある間隔をおいて、少なくとも２つのＰＶＤコーティング源の層状カソードの間に間隔をおいて位置決めされ、少なくとも１つの切刃の各々の少なくとも一部は、処理中の切刃を含み、この処理中の切刃は、ＰＶＤコーティング源のカソードのうちの少なくとも１つに対向して向き付けられ、視線において常に露出される。
【００２９】
処理中の切刃は、切削のために利用される切削インサートにおける切削工具上の縁部の部分である。切刃は、工具レーキ面および工具フランク面と称される、縁部に沿った横方向面の各々の少なくとも一部を含む。コーティング処理中、横方向切削領域を伴うこれらの切刃は、結果的に、直視線においてＰＶＤコーティング源のカソードのうちの少なくとも１つに対向して常に露出される。それにより、切刃上に堆積される材料の流れは、少なくとも、処理中の切刃である縁部の部分においては決して妨げられない。材料の流れは、精々、堆積速度において変動し得る。したがって、層は、高速で、そして同時に高品質で堆積される。ある場合においては、基板担持体、または基板担持体上の基板さえも、層の厚み分布のさらなる均質化を達成するよう移動され得る。基板は、たとえば、さらに、基板担持体に関し、駆動装置を介して回転され得る。そのような場合においては、露出される切刃は対向して配置される源によって交互にコーティングされるが、それは、常に、少なくとも１つの源からの材料の流れが、常に、各基板の少なくとも１つの切刃上または少なくとも２つの切刃上に与えられるような態様で行なわれる。
【００３０】
しかしながら、かなり好ましいのは、基板が基板担持体上または基板担持体内に静止して位置決めされるように配置される配置である。切刃は、特に、それらが各基板毎にその周囲に複数ある場合には、それによって、どの縁部またはどの縁部部分が源の特定のカソードに対向して直接の視線において露出されるかによって、一方または他方の対向する源に、各々、好ましくは、この源の対応する材料の流れに割当てられる状態で、対向する。ある場合においては、縁部部分は、さらに、基板担持体構成における基板の位置によって、両側からも作用され得る。層状基板の配置が、有利には互いから最小の距離で、層状基板担持体に関して、一方が他方の隣りに、直角に位置決めされるようであれば、有利である。ある場合においては、基板は、好ましくは、付加的なある領域を源に対向して露出するように基板担持体の面に関して僅かに傾斜して配置され得る。
【００３１】
基板担持体上の各基板の少なくとも１つの切刃が、常に、少なくとも１つのカソードの対応する割当てられた側において向き付けられるのが、それが、それに関して視線においてその長さの５０％、好ましくは７０％で露出され、ここにおいてはコーティングされ、ここにおいては取付具または基板担持体において残りの部分によって影にならないように行なわれれば有利である。この領域内に位置するのは、切削工具での切削処理において利用されるような、コーティングされた処理中の切刃である。したがって、切削工具の利用されるべき切刃は完全に所望される程度までコーティングされ、影の影響に邪魔されない。
【００３２】
コーティングされるべき切刃における材料の流れが決して妨げられないので、この流れは、精々、ある許容可能な度合まで変動し得、したがって、小さな残留応力を伴う高い層品質が達成され得る。
【００３３】
ＰＶＤの材料の流れの効率（ＥＦＺ）は以下のような態様で規定され得る：
ＥＦＺ：は、単位時間当たりのターゲット材料バルク質量の層への組入れを、単位時間当たりのターゲット材料の質量損失で除したものである。これは、カソードのターゲット材料のどれぐらいの量がコーティングされるべき有用な領域に到達するかを示すある意味での伝達定数である。
【００３４】
コーティングされるべき基板面（処理中の切刃）上における堆積速度の変動はデルタ（ＥＦＺ）で示される。これは、基板運動または基板回転を伴うか、または好ましくは伴わずに、一様なコーティングを達成するという目的を伴う、ＥＦＺの時間的平均値に対する、この値の時間における変動である。デルタ（ＥＦＺ）は最大で±３０％、好ましくは±２０％、好ましくは±１０％であるべきである。
【００３５】
層状または面積的範囲を伴う基板担持体は、たとえば、格子形式の構造を有し、その隙間には、複数の基板が、搭載中において、単純に配置され得る。ＰＶＤ真空処理ユニットにおいては、関連付けられる２方向の切削面を伴う切刃の所望の領域が、その後、同時に、かつ非常に経済的に、１つの処理においてコーティングされ得る。源の個々の活性化を通して、横方向面、レーキ面およびフランク面のコーティングが、たとえば、異なる層の厚みおよび／または材料組成および／または層の特性など、仕様に従って、互いに関し、具体的に設定され得る。
【００３６】
この発明によって、以下のような有利な結果が、先行技術と比較して達成される：
・基板回転なしであっても有利な外形形状を介したＰＶＤ源での高いコーティング速度（２０μｍ／時間以上）。
・ＰＶＤ源の材料の流れの中断がなく、それによって、応力適合およびより厚みの大きい層が可能となる。
・複数層設計が実行可能である。
・取扱可能および自動化可能な単純な基板取付。
・全体処理シーケンスに対する個々のチャンバの、１つのチャンバにおける組合せ、または複数のチャンバに亘る処理シーケンスの分割を介しての、複数チャンバシステムの実行可能性。
・ロットサイズの、既存の製造および設備に対する適合。
・短い処理またはサイクル時間（これまでの２４時間ＣＶＤまたは１２時間ＰＶＤに比較して１時間）。
・加工物のフランク面対チップ面のターゲット化された層の厚みの比が設定可能である。
・基板運動がないか、または非常に低減される。
・交換可能刃先などのような小さな部品の経済的な取扱。
・ＣＶＤ製造ラインに対する適合のための新たな設備の必要性がない。
【００３７】
以下において、この発明を、さらに詳細に、例示的に、概略図と共に説明する。図面においては、以下が示される。
【図面の簡単な説明】
【００３８】
【図１ａ】先行技術に従う、ＰＶＤバッチ製造システムにおいて利用される、２倍回転または３倍回転に対する交換可能刃先に対する典型的な取付具である。
【図１ｂ】先行技術に従う、ＰＶＤバッチ製造システムにおいて利用される、３倍回転に対する交換可能刃先に対する典型的な取付具である。
【図２】フランク面（Ｂ）、チップ面（Ａ）、および材料除去中にクレータ磨耗（Ｃ）およびフランク面磨耗（Ｄ）の対象となる領域を伴う交換可能刃先の概略的表現図である。
【図３】ＰＶＤ気化器源を伴う例としての単一チャンバシステムの概略的表現図である。
【図４】２つの対向する源およびそれらの間に配置される水平方向に配置された層状基板担持体を伴う単一チャンバシステムの概略表現図である。
【図５ａ】孔を伴う交換可能刃先に対する串刺し取付である。
【図５ｂ】孔を伴わない交換可能刃先に対する串刺し取付である。
【図５ｃ】回転する串を伴う加工物レシーバである。
【図６】基板担持体の線形運動を伴うインラインユニットの概念図である。
【図７ａ】交換可能刃先が単純に矩形の格子に配置された基板担持体である。
【図７ｂ】交換可能刃先が単純に円形の格子に配置された基板担持体である。
【図８】別個の処理チャンバを伴うインラインユニットの概念図である。
【図９】中央移送チャンバおよび前処理チャンバを伴う複数チャンバシステムである。
【図１０ａ】対向するアーク源の対を伴う好ましいＰＶＤコーティングユニットの概略的表現図である。
【図１０ｂ】二次元方向に延在する基板担持体を対向するアーク源の対の間に配置した、その断面的表現図を明確にするための、好ましいＰＶＤコーティングユニットの概略的表現図である。
【発明を実施するための形態】
【００３９】
コーティングされるべき基板は、実質的に二次元の形式または層状に延在された形式を有する。このことは、コーティングされるべき好ましい切削工具７、交換可能刃先の場合にあるように、そして概略的に、かつ例示的に図２において示されるように、本体の側部の長さａおよびｂは本体の第３の側部の長さｃよりも実質的に大きいことを意味する。コーティングの目的は、関連付けられるフランク面Ｂおよびレーキ面Ａを伴う切刃Ｅをコーティングすることである。そのような切削工具においては、従来は、工具に形成された関連付けられる側面を伴う縁部の長さのほんの一部のみを切削処理において利用する。この部分は、処理中の切刃Ｅ′として示され、切刃の加工物において利用可能な全体の長さの５０％以内またはさらには僅か３０％以内にある。フランク面磨耗Ｄが生ずるフランク面Ｂにおける縁部Ｅおよびクレータ磨耗が生ずる縁部Ｅからチップ面Ａへの寸法Ｅ″は、５０μｍ〜５．０ｍｍの範囲にあり、これらもコーティングされなければならない。レーキ面およびフランク面のこれらの領域においてコーティングにさまざまな層の厚みを意図的にかつ選択的に設けることは有利であり得、それはこの発明においてさらに実行可能とされる。切削工具はこれらの特定化される領域において必要な高い品質でコーティングされることが必要であるに過ぎないので、工具上の他の必要とされない領域は、たとえば、それを、基板担持体上において、開口２５を伴う格子２５′に配置することにより、または、これも工具の未使用領域に位置する基板７の中央領域における孔２８を用いることにより、取付けのために利用され得る。そのような層状切削工具は平面的な表面を有する必要はなく、個々の側部またはすべての側部において弓状でもあり得、または他の層状輪郭も有し得、または、さらには、窪みまたは高さ、たとえば固定手段を、工具取付具において、または材料切削動作におけるよりよいチップの流れのために含み得る。好ましい層状切削工具の範囲ａ、ｂは、有利には、５．０ｍｍ〜６０ｍｍの範囲である。切削工具は好ましくは多角形の層状体である。三角形体および矩形体が好ましくは利用され、処理中の切刃は、これらの場合においては、図２に示されるように、角部において始まる。工具７を中心軸の周りを回転させることにより、および／またはそれをひっくり返すことにより、処理中の切刃Ｅ′の磨耗の後、新たな未使用の処理中の切刃Ｅ′が、長い間機械的材料加工において公知であったように、設定され得る。それほど頻繁ではないが、切削工具の実現を、それが丸められるように行なって、この場合においては、１つまたは２つの縁部Ｅが環状に切削工具を包含し、その下位領域を処理中の切刃として利用し得ることも考えられ得る。
【００４０】
図２に示される好ましい交換可能刃先７においては、コーティングされるべきフランク面Ｂおよびレーキ面Ａの関連付けられる横方向部分を伴う、コーティングされるべき処理中の切刃Ｅ′は、４つの切削角部の付近に位置する。交換可能切削インサートの角部からのこれらの面は、約２〜５ｍｍについては、基板担持体６がコーティングにおいて影を形成するに至らない状態で、大部分、一様にコーティングされるべきである。切削処理に対しては、交換可能切削インサート７は、従来は、角部において、縁部に沿って数百μｍに対して利用される。これは、クレータ磨耗Ｃの領域およびフランク面磨耗Ｄの領域である。
【００４１】
図３には、非常に単純化された形式において、準平面基板担持体６、好ましくは格子ネットにおいて取付けられる交換可能切削インサートのような基板７がコーティングされ得る、真空コーティングシステムの基本的な構成が示される。このシステムは、真空チャンバ１を含み、真空チャンバ１はポンプシステム２によって排気され得る。複数の加工物７を伴う加工物担持体６は、搭載ロックゲートまたはインターロック４を介して、水平方向移送面３において、移送方向５に、源８の前のコーティング位置に移動される。コーティングはＰＶＤコーティング源８で生ずるが、それは、好ましくはアーク気化器源であり、点火装置９、アノード１０およびカソードまたはターゲット１１を備える。反応性コーティングに対しては、必要な反応性ガスを、少なくとも１つの反応性ガス入口１２を介して、少なくとも１つの反応性ガスタンク１３から導入する。加えて、不活性ガスタンク１５に接続される不活性ガス入口１４がアルゴンなどの不活性ガスのために設けられる。反応性ガスタンク１３は、好ましくは、気体窒素、気体酸素、炭化水素ガス、気体シラン、気体ボラン、気体水素、これらの気体の組合せの気体の１つを含み、好ましくは、所望の層化合物の反応性堆積に対して酸素を含む。さまざまなそのような気体を含む複数の反応性ガスタンク１３も、異なる材料からなる複数の層を伴う層システムを製造するため、および／または層の種類を所望のように変更するために、ユニットに接続され得る。アーク気化器源は、ＤＣ電源１６を供給され、および／または、有利に、パルス状の高電流電源１７を供給される。
【００４２】
この発明に従うと、対向するユニット側において第２の源２１のためのさらなるＤＣ電源１８が図４に示されるように利用される。基板担持体は、この場合においては、面３において、２つの源８と２１との間に、好ましくは層状カソード１１と平行にある。いくつかの層状基板担持体６を配置することもできるが、単一の大面積担持体が好ましくは利用される。基板７は、好ましくは、基板担持体６を介して、電気的バイアスを、バイアス電流源１９によって加えられ、バイアス電流源１９は、ＤＣ、ＡＣ、ＭＦ（中間周波数）、ＲＦ、ＤＣとして実現され得、および／または好ましくは、パルス状で、単極および双極であり得る。通常の場合では、すべての電源は接地２０に対して動作される。しかしながら、アーク気化器源においては、アノード１０を接地から分離して保ち、源の電源１６、１７、１８を、それと共に、アノード１０とカソード１１との間においてフローティング状態で動作させる実行可能性がある。コーティングは、好ましくは、基板の移動なしで生ずるが、基板担持体を、コーティング前、コーティング後、またはコーティング中において、水平方向に、またはさらには、水平面に平行な向きを維持しながら一方または他方のカソードに向かう方向において移動させる実行可能性がある。カソード１１は、ここにおいては、さらに、好ましくはある方向における材料の流れを好むため、この水平面に関し傾けられる状態で配置され得る。さらに、実行可能なのは、基板担持体６全体の、水平なコーティング面における、その垂直軸の周りでの回転である。そのような回転が特に好まれるのは、フランク面およびレーキ面の層の厚みの比が意図的にかつ選択的に予め設定されなければならないか、または異なる材料がこれらの面上に堆積されるときである。
【００４３】
ここにおいて提案されるＰＶＤコーティング源は、たとえばマグネトロン源および／または好ましくはアーク気化器源のようなスパッタ源であり得る。好ましくは少なくとも１つのＰＶＤ源の対を形成する少なくとも２つの対向するコーティング源８、２１であり、これらは実質的に互いに対向して配置され、基板担持体６がその間に配置され、２つの源の各々はＤＣ電源１６、１８で動作され、好ましくは、付加的に、２つの源８、２１の両方のカソード１１が図４および図６に示されるような単一のパルス状の高電流源で動作される。源の対の一方の源は、結果的に、基板担持体６より上に間隔をおいて位置され、他方の源は基板担持体より下に間隔をおいて位置決めされる。アーク気化器源からなる少なくとも１つのＰＶＤ源の対があれば有利である。
【００４４】
図３に示されるように、たった１つの源８が基板担持体６の一方の側にある構成のみでは、特に、基板７が面状に延びる基板担持体に配置される場合においては、基板７を全面的にコーティングすることを可能にはしない。この目的のためには、取付けられた交換可能切削インサート７の回転を実現することが必要であろう。回転３１の発生のため、加工物レシーバ２７が働き、これは、１種のロッドまたは串であり、枠２３に据付けられ、上には、図５ａ〜図５ｃにおいて概略的に交換可能刃先に対して示されるように、交換可能刃先７が取付けられる。図５ａでは、これは、孔２８を伴う交換可能刃先に対して示され、図５ｂにおいては孔なしで、固定要素２９と共に示される。回転は、回転駆動装置３０を介して、回転方向３１で実行される。回転駆動装置は歯車装置３３およびモータ駆動装置３２と結合される。たった１つの源および基板６の回転を伴う構成は非常に十分な層の厚み分布を可能にするが、コーティングにおける材料の流れの妨げのない必要な層の品質は達成されず、要求される処理の高い経済性は達成されない。これらの問題は、図４、図６、図１０に示されるように、この発明に従って、源を少なくとも対にして互いに対向して配置し、層状基板担持体構成をそれらの間に位置決めする構成を通してのみ達成される。これらの構成における基板担持体６内におけるさらなる回転は、コーティングされるべき縁部が源の材料の流れに継続的にさらされる限りにおいて、ある条件下において望ましくあり得、したがってこの流れは周期的に妨げられはしない。しかしながら、そのような回転を伴わずに加工し、基板７の配置を、それらを基板担持体において固定的に配置した後に行なうことは、かなりより有利である。コーティングは、したがって、基板７上の所望の領域に、個別の制御下でよりよく堆積され得る。この構成はより単純かつより経済的に取扱われ得る。コーティングされるべき縁部部分は、したがって、少なくとも２つの源のうちの少なくとも１つの視線に常にあり、これらに関して露出される。１つのカソード１１の対応する関連付けられた側においては、これにより、常に、切刃（Ｅ）の長さの少なくとも５０％、好ましくは７０％が、対応するカソードの方向に、それが視線において露出されるような状態で向き付けられる。既に記載されたように、基板担持体６全体の運動２２は、水平面および／またはカソード１１の方向において少なくとも１つの源の対の間において実行可能である。しかしながら、基板７を固定的に基板担持体６に配置した状態での基板担持体６の静止状態での配置が好ましい。
【００４５】
利用されるアーク気化器源またはアーク源の配置および数は、それらのサイズ、それらの源の磁界（もし利用される場合）、アーク電流、設定される気体圧力、およびそれから続くコーティング特性に依存し、当業者にとって公知のシミュレーション方法の助けを借りて、基板７のコーティングされるべき領域上、特に、交換可能刃先のコーティングされるべき切刃領域において、広く一様な層の厚み分布を達成し得るよう最適化され得る。固定的に特定化される源の配置で、源の気化特性は、可変磁界、アーク電流のパルス化および気体圧力によって影響を受け得、最適化され得、それは、さらに、源の構成を、たとえば図３および図４に示されるよりもさらに大きな自由度で実行可能にする。
【００４６】
ここまでは、単一チャンバシステムにおけるコーティングについて記載した。製造処理においては、スループットが決定的な経済的意義のあるものであるため、多くの場合において、いくつかの単一チャンバシステムをインライン構成または複数チャンバシステムとして組合せて、それによって、厳格な意味でのコーティング時間が延長されることなく、短い処理ステップを１つのチャンバにおいて実行することが合理的である。異なる材料、たとえばＴｉＣＮ／Ａｌ−Ｃｒ−ＯまたはＴｉＡｌＮ／Ａｌ−Ｃｒ−Ｏなどに基づく層システムは、この場合においては、Ｔｉに基づく層が１つのシステムにおいて終了され、一方、酸化物層が次のシステムにおいてコーティングされるように組織化される。この基板取扱方策および高いコーティング速度をインラインまたは複数チャンバシステムと組合せる自由度は、より高い生産性、最適な処理フロー、およびより大きな材料多様性に対するさらなる実行可能性を開く。これらの有利な実行可能性を以下にさらに詳細に説明する。
【００４７】
上で論じた単一チャンバシステムの単純な構造の１つの利点は、これが、生産性のさらなる増大のために、インライン概念または複数チャンバ概念に拡張され得るということである。図６は、この概念に基づくインラインシステムが構造化される態様を示す。複数の交換可能刃先（加工物）７が、ここでも、少なくとも１つの加工物担持体または基板担持体６上に配置される。１つの単純な形式として、これらは、図７ａおよび図７ｂに示されるような、ある種の格子として実現される。加工物担持体７は、枠２３を含み、枠２３は格子状の加工物受部２４を含み、加工物受部２４は基板７を配置するための対応する複数の開口２５を伴う。加工物受部は、好ましくは格子２５′として実現され、好ましくは、バイアス電圧が単純な態様で基板７に印加されるよう、たとえばワイヤグリッド２５′として、導電性材料から形成される。この少なくとも１つの加工物担持体６は、差動ポンピングを介するか、または対応する前チャンバにおいて、処理圧力環境内に移送される。加熱およびエッチングような前処理は、たとえば、前チャンバにおいて実行され得る。コーティングは、この場合においては、システムにおいて、図６に示されるように、基板担持体６を移送装置５でゲート４または搭載ロックを介してこのシステム内に移送し、それらを源の間において移送２２して、最後に、再び、たとえば、さらなるチャンバにおいて冷却され、再び大気圧（図示せず）にされるかまたは元の前チャンバに移送し戻され搭載ロックを介して外方向に移送されることにより行なわれる。
【００４８】
複数層の層システムの場合、生産性または処理技術の理由から、それらが、単一チャンバシステムまたは複数層の層システムにおいて製造されることにならない場合には、異なる反応性ガスで製造されなければならず、結果として、別個の処理ステップの「混線」または「相互汚染」のリスクを回避しなければならず、個々のチャンバは、複数チャンバインラインシステム３４を示す図８に示されるような差動ポンピングまたはバルブもしくは搭載ロックを介して対応するように分離される。搭載ロックおよび前処理チャンバ３５は、真空技術を用いて、厳密な意味でのコーティングチャンバ１ａ、１ｂから、バルブもしくは搭載ロックおよび／または差動ポンピングによって分離される。
【００４９】
複数チャンバシステム３４の好ましいバージョンを、処理シーケンスの形成における柔軟性に関して、図９に示す。この複数チャンバシステム３４では、個々のチャンバ１ａ、１ｂ、１ｃの接続は、それらが、移送チャンバ３６を介して中央のハンドリングシステムで互いと連通するようになされ、複数の据付られた交換可能刃先７を伴う基板担持体６は、特定された処理シーケンスに従って、１つの単一チャンバ１ａ〜１ｃから他方の単一チャンバに移送される。そのようなユニットの利点は、高いデューティサイクルを伴う異なる長さの処理ステップも処理シーケンスに挿入し得るという点である。さらなる利点は、たとえば、酸化物材料および窒化物材料を伴うコーティングが異なる処理チャンバにおいて進行し得、これらのチャンバは各々の場合において特にこれらのコーティングのために必須の構成要素を備える必要があるだけである、という点である。この利点は、特に、基板または層の表面修正に対してのみ働き、したがって、コーティングステップ以外の典型的な処理時間を有する、たとえば処理装置３７を伴う前処理チャンバ３５における、加熱、エッチング、冷却または他のプラズマ処理ステップなどのような前処理ステップまたは後処理ステップに対して明確である。しかしながら、そのようなシステムの柔軟性は、異なる層の厚みが小さなロットにおいてコーティングされなければならない場合も重要である。そのような場合においては、述べたように、効果的な処理シーケンスが実現されるべき処理に適合され得る。
【００５０】
以下の記載においては、単一チャンバシステム１を再び参照する。先の記載に基づくと、そのような単一チャンバシステム１を、モジュール方式で、先に記載される態様で組合せて、複数チャンバシステム３４を形成し得ることは明らかである。加えて、以下の記載においては、主に、好ましいアーク源８、２１に言及するが、スパッタ源の使用も同様の結果に至る。アーク源８、２１は、しかしながら、ここに記載される処理概念に対して好ましいＰＶＤ源である。１つの理由は、一様性の理由から必要な場合、および多数の源または源の対が動作されることになる場合、これらは外形形状を小さく保たれ得る、ということである。これは、したがって、アーク源の場合、特に単純であり、なぜならば、多くの適用例の場合、小さな（したがって構造上においても小さい）源の磁界を伴うか、または全く伴わずに、加工することが可能であるからである。アーク源は好ましくは磁石システムを有し、それによって、ターゲット表面において、たとえば３〜５０ガウスの非常に小さな垂直磁界を形成することが可能であるが、好ましくは、５〜２５ガウスの範囲が好ましい。代替的に、そして小さな全体サイズに鑑みて特に好ましくは、アーク源は、磁界を全く伴わずに動作させ、そして、それにも拘らず、アーク気化器源で、特に高い気化速度を達成し得る。
【００５１】
この文脈においてアーク源を好むことに対するさらなる理由は、これも好ましい、源のパルス化された動作を介して、気化された源の材料の方向性効果が影響を受け得ることを含む。換言すれば、パルス化されたアーク源の場合、複数の構造的に小さなアーク源で加工することは特に単純であり、このことは、次いで、層の一様性に対して肯定的な影響を有する。さらに、アーク源における気化速度は、２０μｍ／時間までの、およびそれ以上のコーティング速度が基板７上、好ましくは交換可能刃先上などにおいて達成され得るように、容易に設定され得る。
【００５２】
アーク気化において、好ましく接続されるのは、パルス化されたバイアス源であり、好ましくは単極であり、たとえば、短い正の電圧パルスおよび長い負の電圧パルスを伴い、代替的には、ＡＣ電圧（ＡＣ）および／またはＤＣ源を基板担持体６上において、および各場合において、各アーク源の動作のためのＤＣ発生器を伴う。加えて、アーク源は、好ましくは、パルス発生器にも接続され、具体的には、パルス発生器は２つのアーク源、したがってアーク源の対の間にあるか、またはここに統合する部分として援用されると宣言されるＷＯ  ２００６／０９９７６０に記載されるように、パルス発生器を、各アーク源毎に、関連付けられる、重ねられるＤＣ源に並列に設ける。
【００５３】
電子点火構成が有利に利用され、それにより、たとえカソード（ターゲット）が酸化物コーティングで被覆されるとしても、アーク源の点火を可能にする。
【００５４】
単一チャンバシステムにおいて有利に提供されるのは、加熱ステップおよびエッチングステップのための少なくとも１つの不活性ガス１４のための接続と、コーティングのための少なくとも２つの反応性ガス１２（たとえば窒素、酸素、炭化水素ガス、ボロン、シラン、水素など）のための接続とを伴う気体入口システムである。これにより、単純な態様で、僅か１つのターゲット材料を用いて、異なる材料からなる複数層の層を製造することが可能になる。たとえば、金属付着層に続いて、窒化物または炭化物の硬質層に続いて、酸化物被覆層を、異なる層領域の個々の材料間において、鮮明な、または不鮮明な遷移ででも堆積し得る。μｍまたはｎｍの厚みのコーティング層を伴う複数層からなる層の製造も、したがって、容易に設定され得、なぜならば、この目的のためには、ガスの流れ、たとえば窒素および酸素の適切な変更のみが実行されればよいからである。そのようなシステムは、たとえば、交互に堆積されたＴｉＡｌＮ／ＴｉＡｌＯ、ＣｒＡｌＮ／ＣｒＡｌＯ、ＺｒＡｌＮ／ＺｒＡｌＯ層からなり得る。
【００５５】
図１０Ａには、単一チャンバシステム１のために、そして二次元部（ｂ）として、好ましいＰＶＤアーク源構成８、２１が概略的に示される。このようなアーク源構成により、コーティングされるべき基板７の切刃領域、たとえば特に交換可能刃先の、殆ど完全な全般に亘るコーティングが、基板担持体６の両側における特定の切削面Ｅにおけるコーティングの十分な一様性と共に達成される。交換可能刃先の操作または取扱は、既に述べられたように、単純であり、ＣＶＤ技術におけるＣＶＤ処理および既存の設備にしっかりと従う。図１０ｂにおいては、交換可能刃先が、図７ａおよび図７ｂにより詳細に示されるように、格子ネット２５′に単純に据付られる。当業者であればよく知っている、基板担持体をチャンバに配置する実現可能性の図示は、図面においては、明瞭性の理由から、省略されている。コーティングの一様性は、受壁部に配置されるアーク源構成８、２１を介して達成される。理想的には、しかしながら絶対的ではないが、この受部は２つの半球形部品からなり、その中央には、交換可能刃先７を伴う格子ネット２５′を伴う基板担持体６が位置決めされる（図１０）。異なる源の材料に基づく複数層システムに対しては、異なる材料に対する、対応するいくつかの源、特に源が互いに対して対向して配置される特定の源の対を設けなければならない。源を、チャンバ壁上において、図１０に示されるように外側からアクセス可能であるように配置することは有利である。しかしながら、源は真空チャンバ内にも位置され得、それによって、この場合には、源が基板担持体構成のある領域に向かって向き付けられることになる場合には、チャンバ壁を、少なくとも源の領域（傾けられようとも、または弓状であろうとも）において、付加的に実現する必要はない。加えて、イオン化源またはオリフィス板をチャンバにおけるアーク源および加熱手段の前に配置し得、それは、ここにおいては図示されないが、当業者には公知である。図１０は、基板担持体に向かって互いに関して最小の傾きで方向付けられる、４つの源の対８、２１、したがって合計８つの源を伴う特に好適な構成を示す。コーティングされるべき基板の領域上におけるコーティング条件、たとえば、源に異なるアーク電流または源電力を個々に異なるように供給することを介しての堆積速度、および／または異なる材料での層組成のそれなども、したがって、十分に設定し得る。これらの設定は動作中にも変更され得、したがって、たとえば、層組成および／または結晶層構造の異なるプロファイルさえも実現し得る。適用例によって、僅か２つの源の対または４つを超える源の対も利用し得る。源の対は、基板７が基板担持体６において切刃Ｅの位置に関してどのように方向付けられるかによって、一方向に、好ましくはたとえば１つの線上にも配置され得、基板７の、たとえば切削面の、ある領域は、ある好ましい態様で多少コーティングされる。
【００５６】
既存の先行技術とは対照的に、この発明に従うこのコーティングシステムでは、少なくとも１つの源構成８、２１が、対になって、互いに対して対向して位置し、基板担持体６の層状配置がそれらの間に置かれて、必要な基板回転を取除く。さらに、ＰＶＤ源の高い気化速度が、基板７上における経済性の高いコーティング速度を実行可能にする。
【００５７】
コーティング中において、交換可能刃先の切削面を伴う切刃は、固体源の材料の流れに遮断なくさらされ、それによって、基板上における特定の複数層構造を、これらの構造の回転効果が生ずることなく実行可能にする。導入された処理解決策のこの特性は、層応力および他の層特性、たとえば硬度などを制御しなければならない厚みの大きい層のシステムにとっては大きな意義のものである。
【００５８】
利点を伴って、コーティングは基板運動を伴わずに生じ得るが、加えて、基板担持体６を移動装置２２と接続することも実行可能性があり、移動装置２２は、たとえば、この担持体を、周期的に、ＰＶＤコーティング源８、２１に関して、好ましくは水平移動で、たとえば、水平方向移送面に平行に移動させる。これによって、公知の回転運動においては生ずるような基板７の領域における所望されない影の形成を伴うことなく、さらなる均質化効果が達成され得る。基板担持体６は少なくとも３０個の基板７を、好ましくは最大で１０００個までの基板７を受け得る。非常に好適なロットサイズは、好ましくは、少なくとも２００個から最大で６００個までである。
【００５９】
特に重要な硬質材料コーティング構成は源を含み、そこにおいては、少なくとも１つのカソード１１は材料Ａｌ、Ｃｒ、ＴｉもしくはＺｒまたはそれらの合金の１つを含み、少なくとも１つの反応性ガスタンク１３は反応性コーティングのために気体酸素を含む。
【００６０】
ユニットは、真空の外に、基板担持体６に対する基板７の効率のよい搭載および搭載解除を行なうための充填ロボットを含み得、そのようなロボットは移送装置５に動作可能に接続される。ユニットゲート４は、真空搭載ロックとして、少なくとも１つの基板担持体６を内方に向かって前処理チャンバ３５および／または真空処理チャンバ１、１ａ〜１ｃに移送するために展開され得る。
【００６１】
少なくとも２つの、好ましくはいくつかの真空チャンバ１、１ａ〜１ｃは動作可能な接続の下で動作し得、お互いと、開口４を介して、好ましくは搭載ロック４を介して連通し、いくつかの処理ステップを実行し、そこにおいては、真空チャンバ１、１ａ〜１ｃのうちの少なくとも１つは少なくとも１つのアーク気化器源８、２１を含む。
【００６２】
層状基板担持体６の一方側、好ましくは両側において、少なくとも２つのアーク気化器源８、８′、２１、２１′が配置され得、関連付けられるカソード１１の面は、材料の流れを基板７の好ましい領域に集中させるために、基板担持体６の方向において、互いに対してある傾きをもって方向付けられるように配置され得、そこにおいては、源８、２１は、好ましくは、たとえばアーク電流または電力およびまたはパルス条件を設定することによって、個々に動作可能である。好ましくは層状基板担持体６の一方側、好ましくは両側に配置される状態で、少なくとも４つのアーク気化器源８、８′、２１、２１′を動作させ、関連付けられるカソード１１の面は、基板担持体６の方向において互いに関して傾けられるように配置され、そこにおいては、源は好ましくは個々に動作可能である。
【００６３】
好ましい基板７、たとえば切削工具に対し、および特には交換可能刃先に対し、経済的な態様で、基板７上において、処理中の切刃Ｅの側面に堆積される層は０．１μｍから５０μｍまでの範囲の厚みで生成される。
【００６４】
図１０ｂは、格子ネット２５′上における基板取扱の単純な方策を示す。たとえば、よくある矩形の交換可能刃先形状の場合、有利なことに、相対的に細いワイヤの格子２５′を利用し得、そこにおいては、格子におけるメッシュまたは開口２５の配置は、個々の交換可能刃先が２つの境界付け周縁領域（図７）の間の中間にあるように行なわれる。これにより、後で材料除去処理を受ける縁部および角部および切削面領域のコーティングが一様に起こることが確実となる。好ましい電気接触が、特にバイアス動作において、ここでは、さらに、格子２５′を介して生ずる。孔２８を伴う交換可能刃先の場合、たとえば、孔を介して案内されるロッド２７を伴う格子は、たとえば図５ａに示されるように、好ましくは回転手段を伴わず、好適である。
【００６５】
上において、準二次元基板取付とＰＶＤ源配置との組合せは、交換可能刃先の切削面上における大規模に一様な層の堆積を可能にする。そのような分布は、通常は、ＣＶＤコーティングにおいて得られ、ＰＶＤコーティングにおいては得られない。しかしながら、加工物材料および切削パラメータの関数として、加工中においては、主に、フランク面Ａまたは主にレーキ面Ｂが応力を受ける、切削工具のための適用例もある。このことは、フランク面とチップ面との間において特定化された層の厚みの比を維持して、その面を可能な限りより厚い層で保護し、応力を受けないかまたは応力を受けることがより少ない面を、機能的ではなく、さらには、付着の問題となるだけであろう、厚みの大き過ぎる層でコーティングしないことがしばしば望ましいことを意味する。この問題の解決策は、図１０に関連して説明される。１つの例として、この源の配置を仮定し、交換可能刃先７に対する単純な平坦な基板担持体６を格子２５′上において静止状態で配置する。ここで、レーキ面Ｂにおいて層の厚みを増大させることが所望される場合には、主に、この面の方向にコーティングを行なうアーク源８、２１を動作させ、一方で、それに垂直にコーティングを行なうすべてのアーク源８、２１は、オフに切換えられるか、または電源を設定することによってより低いコーティング速度で動作される。フランク面をより厚くコーティングすることになる場合には、フランク面に向かって通常のコーティングを可能にする源をそのように動作させ、それに垂直なものは低減して動作されるか、またはオフに切換えられる。層状基板取付と方向付けられるＰＶＤコーティングとのこのような組合せにより、初めて、基板の回転を伴うことなく、フランク面およびレーキ面の特定の層の厚みの比の設定が可能となることがわかる。これは、これまでの公知のコーティングシステムでは可能ではなかった。この特性は、今や、交換可能刃先コーティングのための非常に適用例に関連した設計を実現することを可能にする。層の厚みの調整に関する説明も、同様に、異なる材料からなる組合せに対しても適用され得、たとえば、第１の材料を好ましくはフランク面Ａ上に堆積し得、第２の材料を好ましくはレーキ面Ｂ上に堆積し得、つまり、クレータ磨耗およびフランク面磨耗を、別個に、および層材料に特化して最適化し得る。このようなことは、これまでは可能でなかった。
【図１ａ】
0005449185.tif 000002
【図１ｂ】
0005449185.tif 000003
【図２】
0005449185.tif 000004
【図３】
0005449185.tif 000005
【図４】
0005449185.tif 000006
【図５ａ】
0005449185.tif 000007
【図５ｂ】
0005449185.tif 000008
【図５ｃ】
0005449185.tif 000009
【図６】
0005449185.tif 000010
【図７ａ】
0005449185.tif 000011
【図７ｂ】
0005449185.tif 000012
【図８】
0005449185.tif 000013
【図９】
0005449185.tif 000014
【図１０ａ】
0005449185.tif 000015
【図１０ｂ】
0005449185.tif 000016